ТРУБА ИЗ СИНТЕТИЧЕСКОГО МАТЕРИАЛА И СПОСОБ ЕЁ ИЗГОТОВЛЕНИЯ

1. Труба (1) из синтетического материала, в частности труба высокого давления, имеющая стенку (2), которая состоит из первого слоя (3) синтетического вещества и армирующего материала (4) в стенке (2), отличающаяся тем, что армирующий материал (4) имеет трубообразную форму и размещен внутри первого слоя (3), в расплавленном состоянии последнего, при котором положение армирующего материала 4 неустойчиво и расстояния от него до цилиндрической внутренней поверхности (3а) и цилиндрической внешней поверхности (3b), ограничивающих толщину первого слоя (3), вследствие этого неравномерны, и зафиксирован в застывшем синтетическим веществе первого слоя (3) внутри этого первого слоя (3), а значит и внутри стенки (2), с указанными неравномерными расстояниями от армирующего материала (4) до внутренней поверхности (3а) и внешней поверхности (3b) первого слоя (3), при этом внутренний слой (3с) синтетического вещества, составляющего первый слой (3), расположен между внутренней поверхностью (4а) армирующего материала (4) и цилиндрической внутренней поверхностью (3а), а внешний слой (3d) синтетического вещества, составляющего первый слой (3), находится между внешней поверхностью (4b) армирующего материала (4) и цилиндрической внешней поверхностью (3b).
2. Труба (1) из синтетического материала по п. 1, отличающаяся тем, что армирующий материал (4) имеет сетчатую форму и содержит сквозные отверстия (4с).
3. Труба (1) из синтетического материала по п. 1 или 2, отличающаяся тем, что непрерывный первый слой (3), по крайней мере, на части своей длины расположен между внутренней поверхностью (3а) и внутренней поверхностью (3b), в частности на том участке, где расположены отверстия (4с) армирующего материала (4).
4. Труба (1) из синтетического материала по п. 1 или 2, отличающаяся тем, что синтетический материал первого слоя (3) содержит сополимер этилена и винилового спирта, полиамид, в частности, полиамид 12, полиэтилен, в частности полиэтилен низкой плотности или полиэтилен высокой плотности, или соединение полиэтилена, в частности полиэтилена низкой плотности или полиэтилена высокой плотности, с полиамидом, в частности полиамидом 12.
5. Труба (1) из синтетического материала по п. 3, отличающаяся тем, что синтетический материал первого слоя (3) содержит сополимер этилена и винилового спирта, полиамид, в частности, полиамид 12, полиэтилен, в частности полиэтилен низкой плотности или полиэтилен высокой плотности, или соединение полиэтилена, в частности полиэтилена низкой плотности или полиэтилена высокой плотности, с полиамидом, в частности полиамидом 12.
6. Труба (1) из синтетического материала по пп. 1, 2 или 5, отличающаяся тем, что ее стенка (2) включает дополнительно к первому слою (3), содержащему внутри себя армирующий материал (4), второй слой (3е) синтетического материала, нанесенного, предпочтительно, на внешнюю поверхность первого слоя (3), при этом второй слой (3е) содержит сополимер этилена и винилового спирта, полиамид, в частности полиамид 12, полиэтилен, в частности полиэтилен низкой плотности или полиэтилен высокой плотности, или соединение полиэтилена, в частности полиэтилена низкой плотности или полиэтилена высокой плотности, с полиамидом, в частности - полиамидом 12, причем, армирующий материал (4) включает полиэтилен, причем первый слой (3) и второй слой (3е) связаны между собой адгезионным веществом, состоящим из синтетического материала, содержащим предпочтительно темопласт, в частности модифицированный ангидридом этилен.
7. Труба (1) из синтетического материала по п. 3, отличающаяся тем, что ее стенка (2) включает дополнительно к первому слою (3), содержащему внутри себя армирующий материал (4), второй слой (3е) синтетического материала, нанесенного, предпочтительно, на внешнюю поверхность первого слоя (3), при этом второй слой (3е) содержит сополимер этилена и винилового спирта, полиамид, в частности полиамид 12, полиэтилен, в частности полиэтилен низкой плотности или полиэтилен высокой плотности, или соединение полиэтилена, в частности полиэтилена низкой плотности или полиэтилена высокой плотности, с полиамидом, в частности - полиамидом 12, причем, армирующий материал (4) включает полиэтилен, причем первый слой (3) и второй слой (3е) связаны между собой адгезионным веществом, состоящим из синтетического материала, содержащим предпочтительно темопласт, в частности модифицированный ангидридом этилен.
8. Труба (1) из синтетического материала по п. 4, отличающаяся тем, что ее стенка (2) включает дополнительно к первому слою (3), содержащему внутри себя армирующий материал (4), второй слой (3е) синтетического материала, нанесенного, предпочтительно, на внешнюю поверхность первого слоя (3), при этом второй слой (3е) содержит сополимер этилена и винилового спирта, полиамид, в частности полиамид 12, полиэтилен, в частности полиэтилен низкой плотности или полиэтилен высокой плотности, или соединение полиэтилена, в частности полиэтилена низкой плотности или полиэтилена высокой плотности, с полиамидом, в частности - полиамидом 12, причем, армирующий материал (4) включает полиэтилен, причем первый слой (3) и второй слой (3е) связаны между собой адгезионным веществом, состоящим из синтетического материала, содержащим предпочтительно темопласт, в частности модифицированный ангидридом этилен.
9. Труба (1) из синтетического материала по п. 7 или 8, отличающаяся тем, что ее стенка (2) содержит дополнительно ко второму слою (3е) третий слой (3f), который предпочтительно нанесен на внешнюю поверхность второго слоя (3е), при этом синтетический материал третьего слоя (3f) содержит сополимер этилена и винилового спирта, полиамид, в частности полиамид 12, полиэтилен, в частности полиэтилен низкой плотности или полиэтилен высокой плотности, или соединение, содержащее полиэтилен, в частности полиэтилен низкой плотности или полиэтилен высокой плотности, и полиамид, в частности полиамид 12, при этом второй слой (3е) и третий слой (3f) связаны между собой, предпочтительнее, адгезионным веществом, содержащим синтетический материал, предпочтительнее термопласт, в частности модифицированный ангидридом этилен.
10. Способ изготовления трубы (1) из синтетического материала, в частности трубы высокого давления, по пп. 1, 2, 5, 7 или 8, отличающийся тем, что на первой стадии свернутый трубой армирующий материал (4) погружают в первый слой (3) расплавленного синтетического материала, внутри которого армирующий материал (4) удерживают в плавающем состоянии, при котором расстояния между последним и внутренней и внешней поверхностями (3а), (3b) первого слоя (3) неодинаковы, на второй стадии формуют расплавленный первый слой (3) с плавающим в нем армирующим материалом (4) с получением трубы с цилиндрическими внутренней и внешней поверхностями (3а), (3b) первого слоя (3), а на третьей стадии первый слой (3) отверждают и тем самым получают стенку (2) с жестко зафиксированным в ней армирующим материалом (4) в первом слое (3) с разными радиальными расстояниями до внутренней и внешней поверхностей (3а, 3b) первого слоя (3), при этом внутри первого слоя (3) образованы внутренний слой (3с) синтетического материала между внутренней поверхностью (4а) армирующего материала (4) и внутренней цилиндрической поверхностью (3а) и внешний слой (3d) синтетического материала между внешней поверхностью (4b) армирующего материала (4) и внешней цилиндрической поверхностью (3b) первого слоя (3).
11. Способ изготовления трубы (1) из синтетического материала, в частности трубы высокого давления, по п. 3, отличающийся тем, что на первой стадии свернутый трубой армирующий материал (4) погружают в первый слой (3) расплавленного синтетического материала, внутри которого армирующий материал (4) удерживают в плавающем состоянии, при котором расстояния между последним и внутренней и внешней поверхностями (3а), (3b) первого слоя (3) неодинаковы, на второй стадии формуют расплавленный первый слой (3) с плавающим в нем армирующим материалом (4) с получением трубы с цилиндрическими внутренней и внешней поверхностями (3а), (3b) первого слоя (3), а на третьей стадии первый слой (3) отверждают и тем самым получают стенку (2) с жестко зафиксированным в ней армирующим материалом (4) в первом слое (3) с разными радиальными расстояниями до внутренней и внешней поверхностей (3а, 3b) первого слоя (3), при этом внутри первого слоя (3) образованы внутренний слой (3с) синтетического материала между внутренней поверхностью (4а) армирующего материала (4) и внутренней цилиндрической поверхностью (3а) и внешний слой (3d) синтетического материала между внешней поверхностью (4b) армирующего материала (4) и внешней цилиндрической поверхностью (3b) первого слоя (3).
12. Способ изготовления трубы (1) из синтетического материала, в частности трубы высокого давления, по п. 4, отличающийся тем, что на первой стадии свернутый трубой армирующий материал (4) погружают в первый слой (3) расплавленного синтетического материала, внутри которого армирующий материал (4) удерживают в плавающем состоянии, при котором расстояния между последним и внутренней и внешней поверхностями (3а), (3b) первого слоя (3) неодинаковы, на второй стадии формуют расплавленный первый слой (3) с плавающим в нем армирующим материалом (4) с получением трубы с цилиндрическими внутренней и внешней поверхностями (3а), (3b) первого слоя (3), а на третьей стадии первый слой (3) отверждают и тем самым получают стенку (2) с жестко зафиксированным в ней армирующим материалом (4) в первом слое (3) с разными радиальными расстояниями до внутренней и внешней поверхностей (3а, 3b) первого слоя (3), при этом внутри первого слоя (3) образованы внутренний слой (3с) синтетического материала между внутренней поверхностью (4а) армирующего материала (4) и внутренней цилиндрической поверхностью (3а) и внешний слой (3d) синтетического материала между внешней поверхностью (4b) армирующего материала (4) и внешней цилиндрической поверхностью (3b) первого слоя (3).
13. Способ изготовления трубы (1) из синтетического материала, в частности трубы высокого давления, по п. 6, отличающийся тем, что на первой стадии свернутый трубой армирующий материал (4) погружают в первый слой (3) расплавленного синтетического материала, внутри которого армирующий материал (4) удерживают в плавающем состоянии, при котором расстояния между последним и внутренней и внешней поверхностями (3а), (3b) первого слоя (3) неодинаковы, на второй стадии формуют расплавленный первый слой (3) с плавающим в нем армирующим материалом (4) с получением трубы с цилиндрическими внутренней и внешней поверхностями (3а), (3b) первого слоя (3), а на третьей стадии первый слой (3) отверждают и тем самым получают стенку (2) с жестко зафиксированным в ней армирующим материалом (4) в первом слое (3) с разными радиальными расстояниями до внутренней и внешней поверхностей (3а, 3b) первого слоя (3), при этом внутри первого слоя (3) образованы внутренний слой (3с) синтетического материала между внутренней поверхностью (4а) армирующего материала (4) и внутренней цилиндрической поверхностью (3а) и внешний слой (3d) синтетического материала между внешней поверхностью (4b) армирующего материала (4) и внешней цилиндрической поверхностью (3b) первого слоя (3).
14. Способ изготовления трубы (1) из синтетического материала, в частности трубы высокого давления, по п. 9, отличающийся тем, что на первой стадии свернутый трубой армирующий материал (4) погружают в первый спой (3) расплавленного синтетического материала, внутри которого армирующий материал (4) удерживают в плавающем состоянии, при котором расстояния между последним и внутренней и внешней поверхностями (3а), (3b) первого слоя (3) неодинаковы, на второй стадии формуют расплавленный первый слой (3) с плавающим в нем армирующим материалом (4) с получением трубы с цилиндрическими внутренней и внешней поверхностями (3а), (3b) первого слоя (3), а на третьей стадии первый слой (3) отверждают и тем самым получают стенку (2) с жестко зафиксированным в ней армирующим материалом (4) в первом слое (3) с разными радиальными расстояниями до внутренней и внешней поверхностей (3а, 3b) первого слоя (3), при этом внутри первого слоя (3) образованы внутренний слой (3с) синтетического материала между внутренней поверхностью (4а) армирующего материала (4) и внутренней цилиндрической поверхностью (3а) и внешний слой (3d) синтетического материала между внешней поверхностью (4b) армирующего материала (4) и внешней цилиндрической поверхностью (3b) первого слоя (3).
15. Способ изготовления трубы (1) из синтетического материала, в частности трубы высокого давления, по п. 10, отличающийся тем, что синтетический материал первого слоя (3) содержит сополимер этилена и винилового спирта, полиамид, в частности полиамид 12, полиэтилен, в частности полиэтилен низкой плотности или полиэтилен высокой плотности, или соединение полиэтилена, в частности полиэтилена низкой плотности или полиэтилена высокой плотности, с полиамидом, в частности с полиамидом 12, при этом армирующий материал (4) содержит полиэтилен.
16. Способ изготовления трубы (1) из синтетического материала, в частности трубы высокого давления, по пп. 11, 12, 13 или 14, отличающийся тем, что синтетический материал первого слоя (3) содержит сополимер этилена и винилового спирта, полиамид, в частности полиамид 12, полиэтилен, в частности полиэтилен низкой плотности или полиэтилен высокой плотности, или соединение полиэтилена, в частности полиэтилена низкой плотности или полиэтилена высокой плотности, с полиамидом, в частности с полиамидом 12, при этом армирующий материал (4) содержит полиэтилен.
17. Способ изготовления трубы (1) из синтетического материала, в частности трубы высокого давления, по п. 10, отличающийся тем, что на четвертой стадии второй слой (3е) синтетического материала в расплавленном виде наносят на первый слой (3), предпочтительнее на внешнюю его поверхность, при этом синтетический материал второго слоя (3е) содержит сополимер этилена и винилового спирта, полиамид, в частности полиамид 12, полиэтилен, в частности полиэтилен низкой плотности или полиэтилен высокой плотности, и полиамид, в частности полиамид 12, причем предпочтительнее ввести между первым слоем (3) и вторым слоем (3е) адгезионное вещество из расплавленного синтетического материала, предпочтительнее содержащее термопласт, в частности модифицированный ангидридом этилен.
18. Способ изготовления трубы (1) из синтетического материала, в частности трубы высокого давления, по пп. 11-15 или 16, отличающийся тем, что на четвертой стадии второй слой (3е) синтетического материала в расплавленном виде наносят на первый слой (3), предпочтительнее на внешнюю его поверхность, при этом синтетический материал второго слоя (3е) содержит сополимер этилена и винилового спирта, полиамид, в частности полиамид 12, полиэтилен, в частности полиэтилен низкой плотности или полиэтилен высокой плотности, и полиамид, в частности полиамид 12, причем предпочтительнее ввести между первым слоем (3) и вторым слоем (3е) адгезионное вещество из расплавленного синтетического материала, предпочтительнее содержащее термопласт, в частности модифицированный ангидридом этилен.
19. Способ изготовления трубы (1) из синтетического материала, в частности трубы высокого давления, по п. 16, отличающийся тем, что на четвертой стадии второй слой (3е) синтетического материала в расплавленном виде наносят на первый слой (3), предпочтительнее на внешнюю его поверхность, при этом синтетический материал второго слоя (3е) содержит сополимер этилена и винилового спирта, полиамид, в частности полиамид 12, полиэтилен, в частности полиэтилен низкой плотности или полиэтилен высокой плотности, и полиамид, в частности полиамид 12, причем предпочтительнее ввести между первым слоем (3) и вторым слоем (3е) адгезионное вещество из расплавленного синтетического материала, предпочтительнее содержащее термопласт, в частности модифицированный ангидридом этилен.
20. Способ изготовления трубы (1) из синтетического материала, в частности трубы высокого давления, по п. 17 или 19, отличающийся тем, что на пятой стадии на второй слой (3е), предпочтительнее на внешнюю его сторону, наносят третий слой (3f) расплавленного синтетического материала, содержащего сополимер этилена и винилового спирта, полиамид, в частности полиамид 12, полиэтилен, в частности полиэтилен низкой плотности или полиэтилен высокой плотности, и полиамид, в частности полиамид 12, причем предпочтительнее ввести между вторым слоем (3е) и третьим слоем (3f) адгезионное вещество из расплавленного синтетического материала, предпочтительнее содержащее термопласт, в частности модифицированный ангидридом этилен.
21. Способ изготовления трубы (1) из синтетического материала, в частности трубы высокого давления, по п. 18, отличающийся тем, что на пятой стадии на второй слой (3е), предпочтительнее на внешнюю его сторону, наносят третий слой (3f) расплавленного синтетического материала, содержащего сополимер этилена и винилового спирта, полиамид, в частности полиамид 12, полиэтилен, в частности полиэтилен низкой плотности или полиэтилен высокой плотности, и полиамид, в частности полиамид 12, причем предпочтительнее ввести между вторым слоем (3е) и третьим слоем (3f) адгезионное вещество из расплавленного синтетического материала, предпочтительнее содержащее термопласт, в частности модифицированный ангидридом этилен.
22. Способ изготовления трубы (1) из синтетического материала, в частности трубы высокого давления, по п. 10, отличающийся тем, что способ проводят методом экструзии, при котором свернутый трубой армирующий материал (4) непрерывно подают в зону экструзии.
23. Способ изготовления трубы (1) из синтетического материала, в частности трубы высокого давления, по пп. 11-15, 17, 19 или 21, отличающийся тем, что способ проводят методом экструзии, при котором свернутый трубой армирующий материал (4) непрерывно подают в зону экструзии.
24. Способ изготовления трубы (1) из синтетического материала, в частности трубы высокого давления, по п. 16, отличающийся тем, что способ проводят методом экструзии, при котором свернутый трубой армирующий материал (4) непрерывно подают в зону экструзии.
25. Способ изготовления трубы (1) из синтетического материала, в частности трубы высокого давления, по п. 18, отличающийся тем, что способ проводят методом экструзии, при котором свернутый трубой армирующий материал (4) непрерывно подают в зону экструзии.
26. Способ изготовления трубы (1) из синтетического материала, в частности трубы высокого давления, по п. 20, отличающийся тем, что способ проводят методом экструзии, при котором свернутый трубой армирующий материал (4) непрерывно подают в зону экструзии.
27. Способ изготовления трубы (1) из синтетического материала, в частности трубы высокого давления, по п. 10, отличающийся тем, что способ проводят методом литья под давлением, при котором в каждом цикле армирующий материал (4) подают в зону формования в виде отдельной трубы.
28. Способ изготовления трубы (1) из синтетического материала, в частности трубы высокого давления, по пп. 11-15, 17, 19 или 21, отличающийся тем, что способ проводят методом литья под давлением, при котором в каждом цикле армирующий материал (4) подают в зону формования в виде отдельной трубы.
29. Способ изготовления трубы (1) из синтетического материала, в частности трубы высокого давления, по п. 16, отличающийся тем, что способ проводят методом литья под давлением, при котором в каждом цикле армирующий материал (4) подают в зону формования в виде отдельной трубы.
30. Способ изготовления трубы (1) из синтетического материала, в частности трубы высокого давления, по п. 18, отличающийся тем, что способ проводят методом литья под давлением, при котором в каждом цикле армирующий материал (4) подают в зону формования в виде отдельной трубы.
31. Способ изготовления трубы (1) из синтетического материала, в частности трубы высокого давления, по п. 20, отличающийся тем, что способ проводят методом литья под давлением, при котором в каждом цикле армирующий материал (4) подают в зону формования в виде отдельной трубы.